(57)【要約】【課題】  剥離部位及びその剥離強度を任意に設定でき、また剥離後に剥離残部表面への水性スタンプ等での捺印あるいは水性インキ等での署名などが可能な隠蔽用部材を提供する。【解決手段】基材の一方の面に、少なくとも隠蔽層、凝集破壊性層及び粘着剤層がこの順に積層されてなる隠蔽用部材であって、上記凝集破壊性層の層内部で剥離された際の剥離残部表面の吸水度がＪＩＳ  Ｐ８１４０による測定で３．０ｇ／ｍ2以上である隠蔽用部材。【選択図】  図１
2005144778.tif 000002
【特許請求の範囲】
【請求項１】
基材の一方の面に、少なくとも隠蔽層、凝集破壊性層及び粘着剤層がこの順に積層されてなる隠蔽用部材であって、該隠蔽用部材を上記凝集破壊性層の層内部で剥離した際の剥離残部表面の吸水度がＪＩＳ  Ｐ８１４０による測定で３．０ｇ／ｍ2以上である隠蔽用部材。
【請求項２】
基材の一方の面に、少なくとも隠蔽層及び凝集破壊性層が積層され、更に該凝集破壊性層の表面に粘着剤層を介して剥離シートが剥離処理面を該粘着剤層に接して積層され、該剥離シートの他面に接着剤層が設けられてなる隠蔽用部材であって、該隠蔽用部材を上記凝集破壊性層の層内部で剥離した際の剥離残部表面の吸水度がＪＩＳ  Ｐ８１４０による測定で３．０ｇ／ｍ2以上である隠蔽用部材。
【請求項３】
前記凝集破壊性層の内部破壊強度が、該凝集破壊性層とその隣接層との間の接着強度より低いことを特徴とする請求項１又は２に記載の隠蔽用部材。
【請求項４】
前記層内部で剥離された凝集破壊性層の剥離残部表面の平滑度がＪＩＳ  Ｐ８１１９による測定で１０００秒以下である請求項１〜３のいずれかに記載の隠蔽用部材。
【請求項５】
前記凝集破壊性層が、樹脂バインダー１００固形分質量部に対し充填剤を７５〜６００固形分質量部含有する組成物からなる請求項１〜４のいずれかに記載の隠蔽用部材。
【発明の詳細な説明】
【技術分野】
【０００１】
本発明は、隠蔽用部材に関し、詳しくは、はがき、カード等の情報部材に表示された情報を被覆隠蔽する親展ラベル等の隠蔽用部材に関する。
【背景技術】
【０００２】
従来、秘密情報が表示されたはがきなどの情報部材の秘密情報表面を被覆して、該秘密情報を隠蔽する隠蔽用部材が知られている。また、往復はがきの往信面に表示されている秘密情報を被覆し、かつその返信面に記載する秘密情報を被覆することができる隠蔽用部材も知られている。
従来、このような隠蔽用部材としては、例えば、バラツキのないスムースな剥離を目的として、結合層と剥離剤層を有し、この間で剥離可能に結合させてなるもの（特許文献１）、紙基材の片面に擬似接着部材層が積層され、さらに、擬似接着部材の表面に粘着剤層を介して透明フイルムが積層され、該透明フイルムの表面に感熱接着剤層が設けられている隠蔽用部材（特許文献２）が提案されていた。
【０００３】
【特許文献１】特開２０００−３０９０６５
【特許文献２】特開平８−２４１０４０
【発明の開示】
【発明が解決しようとする課題】
【０００４】
近年、上記隠蔽用部材を親展ラベル等として用いる場合、例えば往復はがきの返信面に記載されている秘密情報上に設けられたラベル上に、確認・承認のために、捺印、署名等を施す必要性がでてきた。従来の親展ラベルの場合、ラベルを剥離した後に接着層側に残存する樹脂層は疎水性のフィルム状であり、この表面に水性スタンプで捺印あるいは水性インキで署名等をした場合、残存層のインキの吸収が悪いため、捺印等が移動時などに擦れてインキが落ちて消えてしまうなどの問題が生じていた。
本発明は、上記従来技術の状況に鑑みてなされたものであり、剥離部位及びその剥離強度を任意に設定でき、また剥離後に剥離残部表面への水性スタンプ等での捺印あるいは水性インキ等での署名などが可能な隠蔽用部材を提供することを目的とする。
【課題を解決するための手段】
【０００５】
本発明者らは、上記課題を解決するために鋭意検討を行った結果、基材の一方の面に、少なくとも隠蔽層、特定の凝集破壊性層及び粘着剤層をこの順に積層し、かつ上記隠蔽用部材を剥離する際に上記凝集破壊性層内部で剥離するように構成してなる隠蔽用部材により前記課題を達成することができることを見出し、この知見に基づいて本発明を完成するに至った。
【０００６】
すなわち、本発明は、基材の一方の面に、少なくとも隠蔽層、凝集破壊性層及び粘着剤層がこの順に積層されてなる隠蔽用部材であって、該隠蔽用部材を上記凝集破壊性層の層内部で剥離した際の剥離残部表面の吸水度がＪＩＳ  Ｐ８１４０による測定で３．０ｇ／ｍ2以上である隠蔽用部材（隠蔽用部材Ｉ）、及び基材の一方の面に、少なくとも隠蔽層及び凝集破壊性層が積層され、更に該凝集破壊性層の表面に粘着剤層を介して剥離シートが剥離処理面を該粘着剤層に接して積層され、該剥離シートの他面に接着剤層が設けられてなる隠蔽用部材であって、該隠蔽用部材を上記凝集破壊性層の層内部で剥離した際の剥離残部表面の吸水度がＪＩＳ  Ｐ８１４０による測定で３．０ｇ／ｍ2以上である隠蔽用部材（隠蔽用部材II）を提供するものである。
【発明の効果】
【０００７】
本発明の隠蔽用部材Ｉは、その層内で剥離可能な凝集破壊性層を有するので、剥離部位及びその剥離強度を任意に設定することができ、また該凝集破壊性層が特定の性質を有することから、該剥離残部表面への水性スタンプ等での捺印あるいは水性インキ等で署名が可能となる。
また、本発明の隠蔽用部材IIは、例えば、往復はがき等の往信面に表示されている秘密情報を被覆し、かつその返信面に記載する秘密情報を被覆することができ、更に返信面に貼着された該部材を剥離した際の剥離残部表面に水性スタンプ等での捺印あるいは水性インキ等で署名が可能となる。
【発明を実施するための最良の形態】
【０００８】
以下、本発明を更に詳細に説明する。
本発明の隠蔽用部材は、秘密情報が表示されたシート状部材、例えば往復はがき、カードその他の親展書類などの秘密情報表示面を覆い、秘密情報を隠蔽するためのものである。隠蔽される秘密情報とは、例えば、他人に知られたくない預金口座の暗証番号、預金残高、ローン返済残高などの情報である。
【０００９】
まず、本発明の隠蔽用部材Ｉについて以下に述べる。（図１参照）
隠蔽用部材Ｉにおいては、基材１の片面に隠蔽層２が積層されている。基材１は、例えば上質紙、アート紙、クラフト紙、コート紙、含浸紙、合成紙などの各種紙などが挙げられ、好ましくは上質紙、コート紙、アート紙、含浸紙などの紙、及びこれらとポリエチレンやポリプロピレンなどのプラスチックフイルムの積層シートである。基材の厚みは特に制限ないが、通常３０〜２００μｍの範囲であり、好ましくは５０〜１５０μｍの範囲である。隠蔽層２としては、例えばアクリル系樹脂、合成ゴム系樹脂、ポリエチレン、ポリプロピレン等のオレフィン系樹脂、酢酸ビニル、エチレンビニルアルコール等のビニル系樹脂、ポリエステル系樹脂、セルロース系樹脂、エポキシ系樹脂、ウレタン系樹脂等の合成樹脂または天然ゴム系樹脂、澱粉やカゼイン等の天然高分子系樹脂等の樹脂にカーボンブラック、ベンガラ等の顔料やアニリンブラックなどの染料等の着色剤を含有させたものが挙げられる。着色剤の配合量は、通常樹脂１００固形分質量部当り５〜１００固形分質量部である。
また、隠蔽層２は通常、基材の片面に１〜２０ｇ／ｍ2、好ましくは５〜１０ｇ／ｍ2設けられる。
本発明には、隠蔽層２として、上記基材１の凝集破壊性層３に接する側の表面に隠蔽印刷を施したものも包含される。
【００１０】
本発明の隠蔽用部材Ｉにおいては、上記隠蔽層２に凝集破壊性層３を積層する。本発明において凝集破壊性層３とは、隠蔽用部材Ｉを剥離する際に、該凝集破壊性層３とその隣接層との界面において剥離することなく、その層内の凝集破壊により剥離する性質を有する層であり、層と層との界面で破壊する界面破壊に相対するものである。
このような凝集破壊性層３としては、例えば、ポリエステル樹脂、エチレンビニルアルコール、酢酸ビニル、アクリル樹脂、セルロース樹脂、ウレタン樹脂、塩化ビニル樹脂、塩化ビニル−酢酸ビニル共重合体などの透明な樹脂バインダーを主材とし、これにシリカ、アルミナ、カオリン、ガラスビーズ、タルク、炭酸カルシウム、アクリルビーズ、スチレンビーズなどの粉末充填材を混合せしめたものが用いられる。本発明においては、樹脂バインダーとしてアクリル樹脂が、また粉末充填剤としてシリカが好ましく使用される。
【００１１】
粉末充填材は透明あるいは不透明のいずれでもよいが、透明充填材が好ましく用いられる。その平均粒径は、レーザ回折測定法で０．５〜３０μｍ、更に１〜２０μｍのものが好ましい。また、その配合量は、樹脂バインダー１００固形分質量部に対し７５〜６００固形分質量部、特に１００〜５００固形分質量部であることが好ましい。７５固形分質量部以上であれば該層の剥離によって更に十分な粗面化が得られ、捺印適性に優れ、６００固形分質量部以下であれば、該樹脂層の透明性が更に良好となる。
【００１２】
本発明に用いられる上記凝集破壊性層３は、隠蔽された秘密情報を見るために隠蔽用部材Ｉを剥離した際に、層内部で剥離された前記凝集破壊性層３の剥離残部表面の吸水度が、ＪＩＳ  Ｐ８１４０に準じて測定した値で３．０ｇ／ｍ2以上であり、４．０〜３０．０ｇ／ｍ2、更に５．０〜２０．０ｇ／ｍ2の範囲内であることが好ましい。吸水度が上記範囲内であれば水性スタンプ等での捺印性能、水性インキ等での署名性能が特に優れたものとなる。
また、上記凝集破壊性層３の剥離残部表面の平滑度は、ＪＩＳ  Ｐ８１１９に準じて測定した値で１０００秒以下、更に１０〜１０００秒、特に５０〜５００秒の範囲内であることが好ましい。平滑度が上記範囲内であれば、水性スタンプ等での捺印性能、水性インキ等での署名性能が更に優れたものとなる。
上記隠蔽層２を基材１上に、また凝集破壊性層３を隠蔽層２に設ける方法としては、種々の方法を用いることができるが、例えばエアナイフコート、ロールコート、バーコート、グラビアコート、ダイコート等の任意の塗工方法や印刷により行うことができる。
上記凝集破壊性層３は、３〜２０ｇ／ｍ2、更に４〜１５ｇ／ｍ2設けることが好ましい。
【００１３】
本願発明の隠蔽用部材Ｉは、上記凝集破壊性層３の表面に粘着剤層４を有している。粘着剤層４は、少なくとも１種の粘着剤からなるものであり、例えばゴム系粘着剤、アクリル樹脂系粘着剤、ウレタン樹脂系粘着剤などが挙げられる。ゴム系粘着剤の具体例としては、天然ゴム、スチレン−ブタジエンゴム、ポリイソブチレンゴム、イソプレンゴムなどが挙げられる。アクリル樹脂系粘着剤の具体例としては、アクリル酸メチル、アクリル酸エチル、アクリル酸プロピル、アクリル酸ブチル、アクリル酸２−エチルヘキシル、メタクリル酸エチル、メタクリル酸ブチル、アクリロニトリルなどの単独重合体若しくは共重合体などが挙げられる。これらの粘着剤のうち、好ましいものとしては、アクリル樹脂系粘着剤が挙げられる。
【００１４】
上記粘着剤には、さらに必要に応じて粘着付与剤、充填剤、軟化剤、熱光安定剤、酸化防止剤、架橋剤などを配合することができる。粘着付与剤としては、ロジン系樹脂、テルペンフェノール樹脂、テルペン樹脂、石油樹脂などが挙げられる。充填剤としては、亜鉛華、酸化チタン、シリカ、炭酸カルシウム、硫酸バリウムなどが挙げられる。軟化剤としては、プロセスオイル、液状ゴム、可塑剤などが挙げられる。熱光安定剤としては、ベンゾフェノン系、ベンゾトリアゾール系、ヒンダードアミン系熱光安定剤などが挙げられ、酸化防止剤としては、アニリド系、フェノール系、ホスファイト系、チオエステル系酸化防止剤などが挙げられる。架橋剤としては、イソシアネート系、エポキシ系、アミン系などの架橋剤が挙げられる。
【００１５】
凝集破壊性層３と粘着剤の投錨性が不足する場合は、凝集破壊性層３の粘着剤塗布面にコロナ放電処理を施したり、ポリエステル樹脂、ウレタン樹脂、塩素化ポリオレフィン樹脂などを主成分とし、必要に応じて充填剤を配合したプライマーを塗布してプライマー層を設けることができる。粘着剤層４は、その上から情報を透視することができる程度の透明性を有するものであればよい。
粘着剤層４は凝集破壊性層３の表面に種々の方法により設けることができるが、例えば上記の粘着剤を適当な溶剤に溶解させて塗布する方法、適当な媒体に分散あるいは乳化させて塗布する方法、無溶媒で塗布又はカレンダーロールにより塗工する方法などが挙げられる。粘着剤層４の厚みは、特に限定されるものではなく、通常１０〜１００μｍの範囲にすればよく、好ましくは２０〜５０μｍの範囲である。
なお、図示しないが、隠蔽用部材Ｉには、使用前に粘着剤層４を保護するために、必要に応じ該粘着剤層４表面に、グラシン紙、クラフト紙、上質紙等の紙やポリエチレン樹脂、ポリプロピレン樹脂等のポリオレフィン樹脂、ポリブチレンテレフタレート樹脂、ポリエチレンテレフタレート樹脂等のポリエステル樹脂などのフィルムの片面がシリコーン樹脂、アルキッド樹脂などの剥離剤で剥離処理された保護シートを設けておくこともできる。
【００１６】
次に、本発明は、上記隠蔽用部材Ｉの粘着剤層４面に、更に片面が剥離処理された剥離シート５及び接着剤層６を有する隠蔽用部材IIをも提供する。（図２参照）
隠蔽用部材IIにおいて、粘着剤層４に積層されている片面が剥離処理された剥離シート５としては、その上から隠蔽されていた情報を透視することができる程度の透明性を有する剥離シート基材が用いられる。この基材の適当な例としては、透明グラシン紙などの透明紙、ポリエチレン樹脂、ポリプロピレン樹脂などのポリオレフィン樹脂、ポリブチレンテレフタレート樹脂、ポリエチレンテレフタレート樹脂などのポリエステル樹脂などの透明プラスチックフイルムなどが挙げられるが、これらに限定されるものではない。この基材の表面は、シリコーン樹脂、アルキッド樹脂などの剥離剤で剥離処理されていることが好ましい。剥離シート５の厚みは、適宜選定すればよいが、通常１０〜２００μｍの範囲であり、好ましくは２０〜１００μｍの範囲である。
【００１７】
剥離シート５の粘着剤層４に接する剥離剤層を有する反対の面には、感熱接着剤層や感圧接着剤層などの接着剤層６が設けられている。感熱接着剤層６に使用される感熱接着剤は、種々の感熱接着剤が使用でき、例えばエチレン−酢酸ビニル共重合体、エチレン−アクリル酸エステル共重合体、飽和ポリエステル、ポリエチレン樹脂、ポリプロピレン樹脂等のポリオレフィン樹脂、ポリウレタン樹脂、ポリ塩化ビニル樹脂、ポリ塩化ビニリデン樹脂、ポリビニルアルコールなどの単独若しくは共重合体などが挙げられ、好ましくはエチレン−酢酸ビニル共重合体、エチレン−アクリル酸エステル共重合体、ポリオレフィン樹脂が挙げられる。
感圧接着剤層に使用される感圧接着剤には、前述した粘着剤と同様のものが使用できる。
【００１８】
上記接着剤層６には、さらに必要に応じて粘着付与剤、充填剤、軟化剤、熱光安定剤、酸化防止剤、架橋剤などの添加剤を配合することができる。これらの添加剤は、前記の粘着剤に使用したものと同様のものが使用できる。接着剤層６には、その上から隠蔽されていた情報を透視できる程度の透明性が必要であり、また、加熱あるいは加圧することにより接着力が発現し、強固に接着するものが好ましい。接着剤層６は、秘密情報が表示されたシート状部材の該情報表示面に強固に貼着されるものであり、秘密情報表示面に貼着されている隠蔽用部材IIを剥ぎ取るとき、接着剤層６と秘密情報表示面の界面では剥離が生じることなく、粘着剤層４と表面が剥離処理されている剥離シート５の界面で剥離することが必要である。該接着剤層６の厚みは、目的に応じ適宜選定すればよいが、通常３〜１００μｍの範囲であり、好ましくは５〜５０μｍの範囲である。接着剤層６が粘着剤からなる場合は、接着剤層６を保護するため、その表面に隠蔽用部材Ｉで述べた保護シートを貼付することが好ましい。粘着剤層６が感熱接着剤である場合は、感熱接着剤は常温では粘着力がなく、他の部材に接しても接着することがなく、従って更に表面に保護シートを貼付する必要がない。
【００１９】
本発明の隠蔽用部材IIは、その表面に設けられた接着剤層６を、例えば秘密情報が表示された往復はがきの往信用はがきなどの秘密情報表示面に貼着することにより、その秘密情報表示面を被覆することができる。そして、隠蔽された情報を見るために該隠蔽用部材IIを剥すと、剥離処理されている剥離シート５と粘着剤層４の界面で剥離され、剥離シート５は接着剤層６を介して秘密情報表示面に接着したまま残り、基材１に隠蔽層２、凝集破壊性層３、粘着剤層４が順次積層された二次隠蔽用部材として隠蔽用部材Ｉが剥ぎ取られる。その結果、透明の剥離シート５の上から秘密情報を透視することができる。
【００２０】
本発明においては、次に別の秘密情報表示面にその剥ぎ取った隠蔽用部材Ｉの粘着剤層４を、例えば往復はがきの返信用はがきに貼着させることにより、別の秘密情報をその隠蔽用部材Ｉで被覆することができる。本発明の隠蔽用部材Ｉは、凝集破壊性層３の内部破壊強度が、該凝集破壊性層３とその隣接層との間の接着強度より低くなるように構成されている。そのため、上記別の秘密情報を見るために該隠蔽用部材Ｉを剥すと、秘密情報表示面に貼着された粘着剤層４や凝集破壊性層３とその隣接層との界面では剥離せず、凝集破壊性層３の層内部で剥離される。その結果、粘着剤層４を介して別の秘密情報表示面に接着したまま残っている凝集破壊性層３の剥離残部の上から別の秘密情報を透視することができる。また、凝集破壊性層３の剥離残部表面は、水性スタンプでの捺印や水性インキでの署名が可能であり、上記別の秘密情報について確認の捺印、署名をするなどして保存することが可能となる。
また、本発明においては、保護シート上に隠蔽用部材Ｉを貼付したものを用意し、保護シートを剥がして、隠蔽用部材Ｉを上記のように使用してもよい。
本発明の隠蔽用部材Ｉ及びIIは、特に往復はがきなどの隠蔽用親展ラベルなどとして有用である。
【実施例】
【００２１】
以下に、本発明を実施例によりさらに具体的に説明するが、本発明はこれらの例によって何ら制限されるものではない。
実施例１
厚さ８８μｍ、坪量１０４．７ｇ／ｍ2の両面コート紙（商品名：ＯＫコートＮグリーン１００、王子製紙（株）製）を基材として、該基材の片面に下記配合の隠蔽層をマイヤーバーを用いて乾燥固形質量約６．７ｇ／ｍ2の塗工量で塗布後、１３０℃雰囲気の熱風乾燥機中で１分間乾燥した。次に、隠蔽層上に下記組成の凝集破壊性層をマイヤーバーを用いて乾燥固形質量約７．７ｇ／ｍ2の塗工量で塗布後１３０℃雰囲気の熱風乾燥機中で１分間乾燥した。別に、下記の粘着剤を、片面がシリコーン剥離剤により表面処理された保護シート（グラシン紙、厚み：７２μｍ）に転写塗工法で、アプリケーターバー（３ｍｉｌ）を用い乾燥固形質量で約２０ｇ／ｍ2塗布後、９０℃雰囲気の熱風乾燥機中で１分間乾燥させ、２０μｍ厚の粘着剤層を形成した後、上記凝集破壊性層の表面に貼合積層して図１の本発明の隠蔽用部材Ｉの一実施例である隠蔽用親展ラベルを作製した。
【００２２】
各層配合
（隠蔽層）
プライマルＢ−１５Ｂ（組成：アクリル系樹脂、ロームアンドハースジャパン（株）製）
１８５固形分質量部
ニューコートＨＡ４０２（組成：アクリル系樹脂、新中村化学工業（株）製）
１００固形分質量部
ＳＡブラックＤＹ−６（組成：カーボンブラック、御国色素（株）製）
３８固形分質量部
（凝集破壊製層）
ミズカシルＰ−７８Ａ（組成：シリカ、平均粒径６μｍ、水澤化学工業（株）製）
１００固形分質量部
バナテックスＨＧ−９（組成：アクリル系樹脂、新中村化学工業（株）製）
２５固形分質量部
（粘着剤）
オリバインＢＰＳ  ３２３３Ｄ（組成：アクリル系樹脂、東洋インキ製造（株）製）
【００２３】
実施例２〜４
実施例１において、凝集破壊性層においてバナテックスＨＧ−９の配合量及び凝集破壊性層の塗工量を下記のように代えてそれぞれ実施例２、３及び４を行い、隠蔽用親展ラベルを作製した。
配合量（固形分質量部）    塗工量（ｇ／ｍ2）
実施例２              ５０                    ８．８
実施例３              ７５                    ８．４
実施例４            １００                  １３．７
【００２４】
比較例１
実施例１において、隠蔽層、及び凝集破壊性層に代わる樹脂層の各々について、その配合組成を下記のようにし、かつ隠蔽層の塗工量を６ｇ／ｍ2、樹脂層の塗工量を約６ｇ／ｍ2とした以外は実施例１と同様にして隠蔽用親展ラベルを作製した。
【００２５】
各層配合
（隠蔽層）
ニューコートＨＡ４０２（組成：アクリル系樹脂、新中村化学工業（株）製）
１００固形分質量部
プライマルＢ−１５Ｂ（組成：アクリル系樹脂、ロームアンドハースジャパン（株）製）
２００固形分質量部
ＳＡブラックＤＹ−６（組成：カーボンブラック、御国色素（株）製）
３８固形分質量部
（樹脂層）
ハイテックＳ９２４２（組成：ポリオレフィン系樹脂、東邦化学工業（株）製）
１００固形分質量部
ケミパールＷ３００（組成：ポリエチレン系ワックス、三井化学（株）製）
３０固形分質量部
【００２６】
上記実施例１〜４及び比較例１で得られた親展ラベルの各々について、以下のようにして隠蔽性、剥離性、吸水度、平滑度及び捺印適性を評価した。結果を表１に示す。
（１）隠蔽性
親展ラベルから保護シートを剥がし、その粘着剤層面をはがきに貼付し、蛍光灯に透かしてはがきに書かれた情報が隠蔽されているか否かを判定した。情報が読み取れなければ合格(合)、情報が読み取れるものは不合格(否)とした。
（２）剥離性
親展ラベルから保護シートを剥がし、その粘着剤層面をはがきに貼付した後、はがきから剥がし、剥離位置及びその形態を目視で評価した。凝集破壊により凝集破壊性層で層内剥離を起こしたものは○、層間界面で剥離したものは×とした。
【００２７】
（３）吸水度
親展ラベルから保護シートを剥がし、その粘着剤層面をはがきに貼付し、はがきから剥がした後の、剥離残部表面の吸水度をＪＩＳ  Ｐ８１４０に準じて６０秒間の値を測定した。
（４）平滑度
親展ラベルから保護シートを剥がし、その粘着剤層面をはがきに貼付し、はがきから剥がした後の、剥離残部表面の平滑度をＪＩＳ  Ｐ８１１９に準じて測定した。
（５）捺印適性
親展ラベルから保護シートを剥がし、その粘着剤層面をはがきに貼付し、はがきから剥がした後、はがき側の剥離残部上に水性スタンプで捺印し、１０秒以内にガーゼで拭き取り、捺印像が残っていれば合格（合）、残っていなければ不合格（否）とした。
【００２８】
【表１】
2005144778.tif 000003
【００２９】
実施例５
実施例１で得た隠蔽用親展ラベル（親展ラベルＡという）の保護シートの代わりに、片面がシリコーン剥離剤によって剥離処理された剥離シート（透明ポリエチレンテレフタレートフィルム、厚さ３８μｍ）を用い、剥離処理が施されていない面に、ポリオレフィン系感熱接着剤（商品名：ザイクセンＡＣ、住友精化（株）製）を１０μｍ厚に塗布して接着剤層を設け、隠蔽用親展ラベル（親展ラベルＢという）を作製した。
得られた親展ラベルＢを、往復はがきの往信はがきの表面に表示されている秘密情報を覆うために、秘密情報表示面にヒートシールすることにより接着した。これにより強い接着が得られ、また秘密情報表示面を十分に被覆することができた。
次に、ヒートシールにより貼着された隠蔽用部材Ｂを剥すと、剥離シートの剥離処理面と粘着剤層の界面で剥離した。このとき、凝集破壊性層は剥離しなかった。剥ぎ取られた後の親展ラベルＢの残部は、その表面が剥離シートになっており、隠蔽された秘密情報を透視することができた。剥ぎ取った隠蔽用ラベルは、親展ラベルＡとして往復はがきの返信はがきの別の秘密情報表示面を覆うため使用される。親展ラベルＡは、その裏面が粘着剤層になっており、容易に返信はがきの別の秘密情報表示面に貼着することができた。
【００３０】
情報が隠蔽された返信はがきは、更に情報の伝達相手に送付され、受取人は、返信はがきに表示された秘密情報を見るため、上記親展ラベルＡを剥離するが、この際、親展ラベルＡは、いずれかの層間で剥離することなく、凝集破壊性層内部で剥離された。そして、剥離後の剥離残部から秘密情報を透視することができた。秘密情報を確認した受取人は、受取りあるいは情報確認の印として前記剥離残部表面に水性スタンプによる捺印、水性インキによる署名等を容易に行うことができ、その捺印、署名は擦れて消える等の問題は生じなかった。
図３は、往復はがきの返信はがきに、必要な秘密情報を記載した後、その隠蔽情報を被覆するために、親展ラベルＡ（符号８）を貼着している状態を示したものであり、秘密情報を見るために、その一端がめくられている状態を示している。
【産業上の利用可能性】
【００３１】
本発明は、隠蔽用部材に関し、往復はがき用の親展ラベル、親展書類等の秘密情報の隠蔽とセキュリティラベルなどの捺印等が必要な隠蔽用紙のセキュリティ等に利用できる。
【図面の簡単な説明】
【００３２】
【図１】本発明の隠蔽用部材Ｉの一実施例である隠蔽用親展ラベルの模式断面図である。
【図２】本発明の隠蔽用部材IIの一実施例である隠蔽用親展ラベルの模式断面図である。
【図３】親展ラベルAを往復はがきの返信はがきの秘密情報表示面に貼着した状態を示した斜視図である。
【符号の説明】
【００３３】
１   基材
２   隠蔽層
３   凝集破壊性層
４   粘着剤層
５   剥離シート
６   接着剤層
８   親展ラベルＡ
１３ 剥離残部
【図１】
2005144778.tif 000004
【図２】
2005144778.tif 000005
【図３】
2005144778.tif 000006